(57)【特許請求の範囲】
【請求項１】
(１)ビニル基を含む有機アルコキシシラン、またはビニル基を含む有機アルコキシシランと下記化学式３の化合物またはこれの混合物から選択される金属アルコキシドとの混合物を、有機シランジオールと非加水縮合反応して製造されるビニルオリゴシロキサンハイブリッドと、(２)二つ以上の珪素結合水素を含有する有機水素珪素化合物と、(３)メタル触媒と、を含む光学用透明シロキサン樹脂組成物。
[化学式３]
【化３】
0005492000.tif 000015
(化学式３において、Ｍは、アルミニウム、ゲルマニウム、チタニウム、ジルコニウム及びタンタルから選択されて、ｎは、Ｍの原子価であり、前記Ｒ７は、直鎖または分岐鎖の(Ｃ１〜Ｃ７)アルキル基である。)
【請求項２】
ビニル基を含む有機アルコキシシランは、下記化学式１の化合物またはこれの混合物から選択されることを特徴とする、請求項１に記載の光学用透明シロキサン樹脂組成物。
[化学式１]
【化１】
0005492000.tif 000016
(前記化学式１において、Ｒ１は、全てビニル基を含む、(Ｃ１〜Ｃ２０)アルキル基、(Ｃ３〜Ｃ８)シクロアルキル基、(Ｃ３〜Ｃ８)シクロアルキルで置換された(Ｃ１〜Ｃ２０)アルキル基、(Ｃ２〜Ｃ２０)アルケニル基、(Ｃ２〜Ｃ２０)アルキニル基、(Ｃ６〜Ｃ２０)アリール基、アクリル基、メタクリル基、アリル基、及びビニル基から選択される１種以上の官能基を有することができて、Ｒ２乃至Ｒ４は、独立的に直鎖または分岐鎖の(Ｃ１〜Ｃ７)アルキル基である。)
【請求項３】
ビニル基を含む有機アルコキシシランは、ビニルトリメトキシシラン、ビニルトリエトキシシラン、ビニルトリプロポキシシラン、アリールトリメトキシシラン、アリールトリエトキシシラン、Ｎ−(３−アクリルオキシ−２−ヒドロキシプロピル)−３−アミノプロピルトリエトキシシラン、Ｎ−(３−アクリルオキシ−２−ヒドロキシプロピル)−３−アミノプロピルトリメトキシシラン、Ｎ−(３−アクリルオキシ−２−ヒドロキシプロピル)−３−アミノプロピルトリプロポキシシラン、３−アクリルオキシプロピルメチルビス(トリメトキシ)シラン、３−アクリルオキシプロピルトリメトキシシラン、３−アクリルオキシプロピルトリエトキシシラン、３−アクリルオキシプロピルトリプロポキシシラン、３−(メト)アクリルオキシプロピルトリメトキシシラン、３−(メト)アクリルオキシプロピルトリエトキシシラン、３−(メト)アクリルオキシプロピルトリプロポキシシラン、スチリルエチルトリメトキシシラン及びこれらの混合物から選択されることを特徴とする、請求項２に記載の光学用透明シロキサン樹脂組成物。
【請求項４】
有機シランジオールは、下記化学式２の化合物またはこれの混合物から選択されることを特徴とする、請求項１に記載の光学用透明シロキサン樹脂組成物。
[化学式２]
【化２】
0005492000.tif 000017
(前記化学式２において、Ｒ５及びＲ６は、独立的に、(Ｃ１〜Ｃ２０)アルキル基、(Ｃ３〜Ｃ８)シクロアルキル基、(Ｃ３〜Ｃ８)シクロアルキル基が置換された(Ｃ１〜Ｃ２０)アルキル基、(Ｃ２〜Ｃ２０)アルケニル基、(Ｃ２〜Ｃ２０)アルキニル基、アクリル基、メタクリル基、アリル基、ハロゲン基、アミノ基、メルカプト基、エーテル基、エステル基、(Ｃ１〜Ｃ２０)アルコキシ基、スルホン基、ニトロ基、ヒドロキシ基、ハイドライド基、シクロブテン基、カルボニル基、カルボキシル基、アルキド基、ウレタン基、ビニル基、ニトリル基及びエポキシ基から選択される官能基を有することができて、ｎは、単位体の数であり、単位体の種類は、一つ以上が可能であって、ｎは、１乃至１０００００の整数である。)
【請求項５】
有機シランジオールは、ジフェニルシランジオール、ジイソブチルシランジオール、シラノールターミネイテッドポリジメチルシロキサン、シラノールターミネイテッドジフェニルシロキサン−ジメチルシロキサンコポリマー、シラノールターミネイテッドポリジフェニルシロキサン、シラノールターミネイテッドポリトリフルオロプロピルメチルシロキサンまたはこれの混合物から選択されることを特徴とする、請求項４に記載の光学用透明シロキサン樹脂組成物。
【請求項６】
金属アルコキシドは、アルミニウムエトキシド、タンタルエトキシド、ゲルマニウムエトキシド、チタニウムエトキシド、ジルコニウムエトキシド、ジルコニウムプロポキシド、チタニウムプロポキシド、アルミニウムイソプロポキシド、ゲルマニウムイソプロポキシド、チタニウムイソプロポキシド、ジルコニウムイソプロポキシド、アルミニウムトリブトキシド、タンタルブトキシド、アルミニウムｔ−ブトキシド、チタニウムブトキシド、チタニウムｔ−ブトキシド、ジルコニウムブトキシド、ジルコニウムｔ−ブトキシドまたはこれの混合物から選択されることを特徴とする、請求項１に記載の光学用透明シロキサン樹脂組成物。
【請求項７】
金属アルコキシドは、ビニル基を含む有機アルコキシシランに対して１〜８０ｍｏｌ％使用されることを特徴とする、請求項１に記載の光学用透明シロキサン樹脂組成物。
【請求項８】
ビニル基を含む有機アルコキシシランと金属アルコキシドの混合物は、金属キレート剤をさらに含むことを特徴とする、請求項１に記載の光学用透明シロキサン樹脂組成物。
【請求項９】
金属キレート剤は、金属アルコキシドのアルコキシドに対して０．２乃至０．５当量を含むことを特徴とする、請求項８に記載の光学用透明シロキサン樹脂組成物。
【請求項１０】
金属キレート剤は、β−ジケトネート化合物、及び不飽和炭化水素基を有する有機酸から選択されることを特徴とする、請求項８に記載の光学用透明シロキサン樹脂組成物。
【請求項１１】
非加水縮合反応は、水酸化金属触媒下でなされる縮合反応であることを特徴とする、請求項１に記載の光学用透明シロキサン樹脂組成物。
【請求項１２】
二つ以上の珪素結合水素を含有する有機水素珪素化合物は、下記化学式４の官能基を少なくとも二つ以上含むフェニルトリスジメチルシロキシシラン、テトラキスジメチルシロキシシラン、トリフルオロプロピルトリスジメチルシロキシシラン、ハイドライドターミネイテッドポリジメチルシロキサン、ハイドライドターミネイテッドポリフェニルメチルシロキサン、トリメチルシロキシターミネイテッドメチルヒドロシロキサン−ジメチルシロキサンコポリマー、ハイドライドターミネイテッドメチルヒドロシロキサン−ジメチルシロキサンコポリマー、トリメチルシロキシターミネイテッドポリメチルヒドロシロキサン、トリエチルシロキシターミネイテッドポリエチルヒドロシロキサン、ハイドライドターミネイテッドポリフェニル−ジメチルヒドロキシシロキサン、ハイドライドターミネイテッドメチルヒドロシロキサン−フェニルメチルシロキサンコポリマー及びメチルヒドロシロキサン−オクチルメチルシロキサンコポリマーアンドターポリマーから選択される１種以上であることを特徴とする、請求項１に記載の光学用透明シロキサン樹脂組成物。
[化学式４]
【化４】
0005492000.tif 000018
【請求項１３】
二つ以上の珪素結合水素を含有する有機水素珪素化合物は、下記化学式２のシランジオールと化学式５のアルコキシシランの縮合反応により製造された水素オリゴシロキサンハイブリッド、またはこれと、下記化学式４の官能基を少なくとも二つ以上含むフェニルトリスジメチルシロキシシラン、テトラキスジメチルシロキシシラン、トリフルオロプロピルトリスジメチルシロキシシラン、ハイドライドターミネイテッドポリジメチルシロキサン、ハイドライドターミネイテッドポリフェニルメチルシロキサン、トリメチルシロキシターミネイテッドメチルヒドロシロキサン−ジメチルシロキサンコポリマー、ハイドライドターミネイテッドメチルヒドロシロキサン−ジメチルシロキサンコポリマー、トリメチルシロキシターミネイテッドポリメチルヒドロシロキサン、トリエチルシロキシターミネイテッドポリエチルヒドロシロキサン、ハイドライドターミネイテッドポリフェニル−ジメチルヒドロキシシロキサン、ハイドライドターミネイテッドメチルヒドロシロキサン−フェニルメチルシロキサンコポリマー及びメチルヒドロシロキサン−オクチルメチルシロキサンコポリマーアンドターポリマーから選択される１種以上との混合物であることを特徴とする、請求項１に記載の光学用透明シロキサン樹脂組成物。
[化学式２]
【化５】
0005492000.tif 000019
[化学式４]
【化６】
0005492000.tif 000020
[化学式５]
【化７】
0005492000.tif 000021
(前記化学式２及び化学式５において、Ｒ５及びＲ６は、独立的に、(Ｃ１〜Ｃ２０)アルキル基、(Ｃ３〜Ｃ８)シクロアルキル基、(Ｃ３〜Ｃ８)シクロアルキル基が置換された(Ｃ１〜Ｃ２０)アルキル基、(Ｃ２〜Ｃ２０)アルケニル基、(Ｃ２〜Ｃ２０)アルキニル基、アクリル基、メタクリル基、アリル基、ハロゲン基、アミノ基、メルカプト基、エーテル基、エステル基、(Ｃ１〜Ｃ２０)アルコキシ基、スルホン基、ニトロ基、ヒドロキシ基、ハイドライド基、シクロブテン基、カルボニル基、カルボキシル基、アルキド基、ウレタン基、ビニル基、ニトリル基及びエポキシ基から選択される１種以上の官能基を有することができて、Ｒ８、Ｒ９及びＲ１０は、独立的に直鎖または分岐鎖の(Ｃ１〜Ｃ７)アルキルであり、ｎは、単位体の数であり、単位体の種類は、一つ以上が可能であって、ｎは、１乃至１０００００の整数である。)
【請求項１４】
化学式５のアルコキシシランは、トリメトキシシラン、トリエトキシシラン、及びこれの混合物から選択されることを特徴とする、請求項１３に記載の光学用透明シロキサン樹脂組成物。
【請求項１５】
メタル触媒は、プラチナム(Ｏ)−１，３−ジビニル−１，１，３，３−テトラメチルジシロキサンコンプレックスソリューションインキシレンプラチナム(〜２％)、プラチナム−シクロビニルメチルシロキサンコンプレックス、トリス(ジブチルスルフィド)ロジウムトリクロライドから選択される水素珪素化触媒であることを特徴とする、請求項１に記載の光学用透明シロキサン樹脂組成物。
【請求項１６】
光学用透明シロキサン樹脂組成物の組成比は、
(１)ビニルオリゴシロキサンハイブリッド９．００〜８９．９９重量％、
(２)二つ以上の珪素結合水素を含有する有機水素珪素化合物１０．００〜９０．００重量％、及び
(３)メタル触媒０．０１〜１．００重量％であることを特徴とする、請求項１に記載の光学用透明シロキサン樹脂組成物。
【請求項１７】
光学用透明シロキサン樹脂組成物は、不活性充填剤、補強性及び非補強性充填剤、殺菌剤、香料、流動学的添加剤、腐食抑制剤、酸化抑制剤、光安定化剤、難燃剤、電気的特性に影響を及ぼす製剤、分散剤、溶媒、結合剤、顔料、染料、可塑化剤、有機重合体、熱安定化剤、酸化物または窒化物のナノ粒子、防炎剤、及び耐熱剤から選択される１種以上の添加剤をさらに含むことを特徴とする、請求項１に記載の光学用透明シロキサン樹脂組成物。
【発明の詳細な説明】
【技術分野】
【０００１】
本発明は、ビニルオリゴシロキサンハイブリッドと、二つ以上の珪素結合水素を含有する有機水素珪素化合物と、メタル触媒と、を含む光学用透明シロキサン樹脂組成物に関し、水素珪素化反応を利用し、組成物の種類と組成方法によって屈折率、硬度、熱安定性、透過率及び柔軟性を調節できる優れた性能の光学用樹脂に応用できる光学用透明シロキサン樹脂組成物に関する。
【背景技術】
【０００２】
無機/有機ハイブリッドは、有機物が有する柔軟性、優れたコーティング性及び機能性と、無機物が有する透光性、耐摩耗性、耐熱性及び絶縁性を同時に利用することができて、低温焼成が可能であり、加工性に優れているため、現在、光学用応用に適用させるために活発に研究されている。
【０００３】
従来の無機/有機ハイブリッドは、有機金属アルコキシドを水と触媒により加水分解、縮合反応を経て溶液を製造した後、硬化させる方法であるゾル−ゲル法を通じて製造されている。米国特許第６，０５４，２５３号、第５，７７４，６０３号、第６，３０９，８０３号には、このようなゾル−ゲル法を通じて製造された無機/有機ハイブリッドを光素子に適用させる方法が開示されている。しかしながら、前記方法により製造された無機/有機ハイブリッドは、低温で硬化が十分起こらないため、材料の内部にシラノール基が残ってしまう。このような残留シラノール基は、現在光通信で使用されている近赤外線領域である１３１０、１５５０ｎｍの波長の光を吸収するため、転送損失が大きいという問題がある。また、長時間使用時、材料内部のシラノール基が大気中の水分を吸着して、素子の性能を低下させる恐れがある。米国特許第６，３９１，５１５号は、テトラエトキシシランを利用してゾル−ゲル法で溶液を製造した後、コーティングし、８００℃まで熱処理することにより、十分な硬化を通じてシラノール基を除去したシリカ光導波路を製造する方法を提示しているが、純粋な無機材料ではない無機/有機ハイブリッドは、高温で硬化させる場合、材料内部の有機基が熱分解されるため、上記方法の適用が不可能である。
【０００４】
また、大韓民国特許出願第２００１−２３５５２号や第２００２−２３５５３号では、ゾル−ゲル法で製造した無機/有機ハイブリッドをＴＦＴ−ＬＣＤ用ゲート絶縁体、カラーフィルターの保護膜または回路保護膜への応用を開示している。しかしながら、前記特許では、無機酸化物ゾルと高分子形態の有機金属アルコキシドを別途に製造し、互いに混合する方式で無機/有機ハイブリッドを製造したため、相分離の可能性が大きくて、大面積コーティング時、材料の均一な特性の具現が難しく、溶媒を多量使用するため、乾燥時、溶媒の蒸発による欠陥が発生し、透光性が低下されやすく、寸法安定性に乏しく、緻密な構造をなし難いため、耐電圧性や耐摩耗性が低下する恐れがある。
【０００５】
さらに、前記問題点に対する解決方法として、大韓民国特許出願第２００４−２５０６３号では、非加水ゾル−ゲル法を通じて無機/有機ハイブリッドを製造し、これを、開始剤を使用して光または熱硬化し、光学用材料に応用する方法を開示している。前記方法は、無機/有機ハイブリッドの外部に官能性有機グループとして、主にエポキシ、アクリル系の有機官能基を有するオリゴシロキサンを使用する。しかしながら、前記有機官能基は、内部に有するシリカまたはシリカと金属酸化物の複合体に比べ、耐熱性、耐光性などの特性が低く、無機/有機ハイブリッドの熱安定性を低下させる。前記無機/有機ハイブリッドは、約３００℃でこのような有機官能基の熱分解による重量の変化が顕著になるため、高温で物質の安定性を要求する多様な種類の光学用材料としての応用に制限的である。そして、前記方法の光または熱硬化方法は、開始剤による連鎖反応を使用して硬化することにより、最終目標材料の他に、付随的な生産物が発生し、材料の透明性、熱安定性などの特性を低下させる問題点がある。また、分子量の大きい無機/有機ハイブリッドであるほど、立体障害効果が大きくなるため、連鎖反応が邪魔されて、硬化が十分なされなく、材料の熱安定性、硬度などを低下させる恐れがある。
【先行技術文献】
【特許文献】
【０００６】
【特許文献１】米国特許第６，０５４，２５３号
【特許文献２】米国特許第５，７７４，６０３号
【特許文献３】米国特許第６，３０９，８０３号
【特許文献４】米国特許第６，３９１，５１５号
【特許文献５】大韓民国特許出願第２００１−２３５５２号
【特許文献６】大韓民国特許出願第２００２−２３５５３号
【特許文献７】大韓民国特許出願第２００４−２５０６３号
【発明の開示】
【発明が解決しようとする課題】
【０００７】
本発明は、上述の従来技術の問題点を解決するために導出されたもので、ビニルオリゴシロキサンハイブリッドと二つ以上の珪素結合水素を含有する有機水素珪素化合物とを、メタル触媒下で水素珪素化反応を通じて熱硬化させることにより、多様な光学用材料に応用できる光学用透明シロキサン樹脂組成物を提供する。非加水ゾル−ゲル法を通じて製造されたビニルオリゴシロキサンハイブリッドは、緻密な無機網目構造を形成して、非常に透明であり、縮合度が非常に高い緻密な構造を有する。前記ビニルオリゴシロキサンハイブリッドを利用して、光透過率、耐光性及び耐熱性、屈折率、機械的強度に優れて、成形時、ほとんど収縮のない光学用透明シロキサン樹脂組成物を提供することに目的がある。
【課題を解決するための手段】
【０００８】
前記目的を達成するために、本発明は、(１)ビニルオリゴシロキサンハイブリッドと、(２)二つ以上の珪素結合水素を含有する有機水素珪素化合物と、(３)メタル触媒と、を含む光学用透明シロキサン樹脂組成物を提供する。
【０００９】
詳しくは、本発明は、ビニル基を含む有機アルコキシシランを単独で使用するか、ビニル基を含む有機アルコキシシランと金属アルコキシドの混合物を使用して、有機シランジオールと縮合反応を通じて製造したビニルオリゴシロキサンハイブリッドと、珪素結合水素を少なくとも二つ以上含む有機水素珪素化合物と、メタル触媒とを含有した光学用透明シロキサン樹脂組成物として、光素子、ディスプレイ、ＬＥＤなどに応用できる光学用透明シロキサン樹脂組成物を提供する。
【００１０】
ビニルオリゴシロキサンハイブリッドとは、無機成分とビニル基を含む有機官能基が、結果物に一緒に分子単位で結合をなしている化合物であって、有機シランの縮合反応を通じて製造される。
【００１１】
本発明による光学用透明シロキサン樹脂組成物に含有されるビニルオリゴシロキサンハイブリッドは、ビニル基を含む有機アルコキシシランまたはビニル基を含む有機アルコキシシランに有効量の金属アルコキシドが置換された混合物と有機シランジオールの縮合反応を通じて製造されて、縮合度が高い。このような樹脂は、珪素結合水素を少なくとも二つ以上含む有機水素珪素化合物と、メタル触媒下で水素珪素化を通じて熱硬化され、耐光性及び耐熱性に優れているだけではなく、透光度及び屈折率が高くて、機械的特性に優れており、成形時、収縮がほとんど起こらない特性がある。
【００１２】
以下、本発明をより詳細に説明する。
【００１３】
本発明による光学用透明シロキサン樹脂であるビニルオリゴシロキサンハイブリッドは、ゾル−ゲル法を通じて製造されて、特に、本発明によるビニル基を含む有機アルコキシシラン単独またはビニル基を含む有機アルコキシシランと金属アルコキシドの混合物と、有機シランジオールの縮合反応は、下記反応式１に示したように、非加水ゾル−ゲル法で水の添加無しに縮合反応により製造される。非加水ゾル−ゲル法は、伝統的な方式の加水ゾル−ゲル法との最も基本的な差異点は、水の使用有無にある。加水ゾル−ゲル法は、２種物質間の反応速度の差により、複合酸化物の形成が難しくて、前駆体の選択に制約がある。また、例えば、高温の熱処理工程が必要であり、材料内に存在する未反応水酸基により材料の安定性が落ちる問題点など、水を使用することにより必然的に発生する問題点がある。しかし、非加水ゾル−ゲル法を利用すると、複合酸化物だけではなく、多様な前駆体を利用してビニルオリゴシロキサンハイブリッドを形成することができて、加水ゾル−ゲル法の短所も克服することができる。
【００１４】
[反応式１]
【化１】
0005492000.tif 000002
【化２】
0005492000.tif 000003
【００１５】
Ｍ＝Ｍｅｔａｌ
【００１６】
上記の反応式１から分かるように、出発物質である有機シランジオールの水酸基と他の単量体であるビニル基を含む有機アルコキシシラン単独あるいはビニル基を含む有機アルコキシシランと金属アルコキシドの混合物のアルコキシ基と縮合反応をして、無機網目構造を形成し、無機網目構造の周辺には、ビニル基を含むＲ’、Ｒ”のような有機基が修飾されたビニルオリゴシロキサンハイブリッドを形成するようになる。
【００１７】
非加水ゾル−ゲル法を利用してビニルオリゴシロキサンハイブリッドを製造する場合、有機シランモノマーは、水酸基が修飾された水酸化有機シランと有機シランの縮合反応を通じてビニルオリゴシロキサンハイブリッドが形成されるため、反応温度を低めてゾル−ゲル法を促進するために、好ましくは触媒を投入できる。使用可能な触媒としては、水酸化バリウム、水酸化ストロンチウムなどのような水酸化金属が使用できる。触媒の投入量は、特に制限されず、モノマーの０．０００１〜１０ｍｏｌ％として添加するだけで十分である。前記反応は、常温で６〜７２時間程度攪拌することで十分であり、反応速度を促進して完全な縮合反応の進行のために、０〜１００℃、好ましくは４０〜８０℃で１乃至１０時間縮合反応を誘導して、無機網目構造を形成することができる。
【００１８】
また、縮合反応を通じて製造されたビニルオリゴシロキサンハイブリッド内には、副産物であるアルコールが存在するようになるが、これは、大気圧及び減圧下で０〜１２０℃、好ましくは、−０．１ＭＰａ、４０乃至８０℃の条件で１０分乃至１時間行うことにより除去することができる。
【００１９】
前記ビニル基を含む有機アルコキシシランは、官能基が置換または非置換された有機鎖及びアルコキシ基が結合されたシラン化合物であって、下記化学式１の化合物またはこれの混合物から選択して使用することができる。
【００２０】
[化学式１]
【化３】
0005492000.tif 000004
【００２１】
前記化学式１において、Ｒ１は、全てビニル基を含む、(Ｃ１〜Ｃ２０)アルキル、(Ｃ３〜Ｃ８)シクロアルキル、(Ｃ３〜Ｃ８)シクロアルキルで置換された(Ｃ１〜Ｃ２０)アルキル、(Ｃ２〜Ｃ２０)アルケニル、(Ｃ２〜Ｃ２０)アルキニル、(Ｃ６〜Ｃ２０)アリールから選択されるか、全てビニル基を含んでいるアクリル基、メタクリル基、アリル基、及びビニル基から選択される１種以上の官能基を有することができて、Ｒ２乃至Ｒ４は、直鎖または分岐鎖の(Ｃ１〜Ｃ７)アルキルである。
【００２２】
より具体的には、ビニルトリメトキシシラン、ビニルトリエトキシシラン、ビニルトリプロポキシシラン、アリールトリメトキシシラン、アリールトリエトキシシラン、Ｎ−(３−アクリルオキシ−２−ヒドロキシプロピル)−３−アミノプロピルトリエトキシシラン、Ｎ−(３−アクリルオキシ−２−ヒドロキシプロピル)−３−アミノプロピルトリメトキシシラン、Ｎ−(３−アクリルオキシ−２−ヒドロキシプロピル)−３−アミノプロピルトリプロポキシシラン、３−アクリルオキシプロピルメチルビス(トリメトキシ)シラン、３−アクリルオキシプロピルトリメトキシシラン、３−アクリルオキシプロピルトリエトキシシラン、３−アクリルオキシプロピルトリプロポキシシラン、３−(メト)アクリルオキシプロピルトリメトキシシラン、３−(メト)アクリルオキシプロピルトリエトキシシラン、３−(メト)アクリルオキシプロピルトリプロポキシシラン、スチリルエチルトリメトキシシランまたはこれらの混合物から選択して使用できるが、これらに限定されるものではない。
【００２３】
前記有機シランジオールは、官能基が置換または非置換された有機鎖及び二つの水酸基が結合されたシラン化合物であって、下記化学式２の化合物またはこれの混合物から選択して使用できる。
【００２４】
[化学式２]
【化４】
0005492000.tif 000005
【００２５】
前記化学式２において、Ｒ５及びＲ６は、独立的に、(Ｃ１〜Ｃ２０)アルキル、(Ｃ３〜Ｃ８)シクロアルキル、(Ｃ３〜Ｃ８)シクロアルキルが置換された(Ｃ１〜Ｃ２０)アルキル、(Ｃ２〜Ｃ２０)アルケニル、(Ｃ２〜Ｃ２０)アルキニル、(Ｃ６〜Ｃ２０)アリールから選択されるか、アクリル基、メタクリル基、アリル基、ハロゲン基、アミノ基、メルカプト基、エーテル基、エステル基、(Ｃ１〜Ｃ２０)アルコキシ基、スルホン基、ニトロ基、ヒドロキシ基、ハイドライド基、シクロブテン基、カルボニル基、カルボキシル基、アルキド基、ウレタン基、ビニル基、ニトリル基及びエポキシ基から選択される官能基を有することができて、ｎは、単位体の数であり、単位体の種類は、一つ以上が可能であって、ｎは、１以上の整数であり、好ましくは、ｎは、１乃至１０００００の整数である。
【００２６】
具体的な化合物としては、ジフェニルシランジオール、ジイソブチルシランジオール、シラノールターミネイテッドポリジメチルシロキサン、シラノールターミネイテッドジフェニルシロキサン−ジメチルシロキサンコポリマー、シラノールターミネイテッドポリジフェニルシロキサン、シラノールターミネイテッドポリトリフルオロプロピルメチルシロキサンまたはこれの混合物が挙げられるが、これらに限定されるものではない。
【００２７】
前記金属アルコキシドは、アルコキシ基が結合された金属化合物であって、下記化学式３の化合物またはこれの混合物から選択して使用できる。
【００２８】
[化学式３] 
【化５】
0005492000.tif 000006
化学式３において、Ｍは、金属から選択されて、ｎは、Ｍの原子価であり、前記Ｒ７は、直鎖または分岐鎖の(Ｃ１〜Ｃ７)アルキルである。
【００２９】
前記化学式３において、ｎは、１〜５、好ましくは３〜５であり、Ｍは、具体的に、原子価３乃至５の金属であって、アルミニウム、ゲルマニウム、チタニウム、ジルコニウム、タンタルが挙げられる。
【００３０】
前記化学式３の具体的な化合物としては、アルミニウムエトキシド、タンタルエトキシド、ゲルマニウムエトキシド、チタニウムエトキシド、ジルコニウムエトキシド、ジルコニウムプロポキシド、チタニウムプロポキシド、アルミニウムイソプロポキシド、ゲルマニウムイソプロポキシド、チタニウムイソプロポキシド、ジルコニウムイソプロポキシド、アルミニウムトリブトキシド、タンタルブトキシド、アルミニウムｔ−ブトキシド、チタニウムブトキシド、チタニウムｔ−ブトキシド、ジルコニウムブトキシド、ジルコニウムｔ−ブトキシドまたはこれの混合物が挙げられるが、これらに限定されるものではない。
【００３１】
本発明において、ビニル基を含む有機アルコキシシランに有効量の金属アルコキシドが置換された混合物と有機シランジオールの縮合反応を通じて製造されたビニルオリゴシロキサンハイブリッドにおいて、屈折率を高めて、高い縮合度のための金属アルコキシドの添加量は、全体有機アルコキシシラン量に対して１〜８０ｍｏｌ％程度置換することが好ましく、さらに好ましくは２０〜７０ｍｏｌ％である。この量が多すぎると、屈折率は増加するが、透過率が低下する傾向があり、量が少なすぎると、屈折率の増加効果が十分ではない。
【００３２】
前記金属アルコキシドは、有機アルコキシシランに比べて有機シランジオールとの反応速度が速いので、均質な樹脂組成物を製造するために、金属アルコキシドの反応速度を有機アルコキシシランの反応速度と類似に調節する必要がある。本発明では、金属アルコキシドの添加時、金属アルコキシドの反応を調節するために、金属キレート剤をさらに添加することが好ましい。金属キレート剤としては、アセチルアセトンなどのβ−ジケトネート化合物、またはアクリル酸、メタクリル酸など、不飽和炭化水素基を有する有機酸を使用することが好ましい。金属キレート剤を添加すると、金属アルコキシドのアルコキシ基と置換されて、金属キレート剤−金属アルコキシド錯化合物が形成される。金属アルコキシドの一部アルコキシド基が金属キレート剤で置換されるように添加量を調節することが好ましく、具体的には、金属アルコキシドのアルコキシドに対して１/５乃至１/２当量で付加することが好ましい。即ち、金属キレート剤を前記範囲で添加することで、反応系内で適切な反応速度で有機シランジオールと反応し、無機網目構造内に金属成分が均一に分散できるようになる。
【００３３】
本発明によるビニルオリゴシロキサンハイブリッドの製造時または製造後、粘度を制御して樹脂の安定性を付加するために、本発明の効果に影響を与えない範囲内で溶媒をさらに添加することができる。使用可能な溶媒としては、特に制限はないが、好ましくは、ヘキサン、ヘプタンなどの脂肪族炭化水素溶媒またはベンゼン、トルエン、キシレンなどの芳香族炭化水素溶媒、またはメチルイソブチルケトン、１−メチル−２−ピロリジノン、シクロヘキサノン、アセトンなどのケトン系溶媒またはテトラヒドロフラン、イソプロピルエーテル、プロピレングリコールプロピルエーテルなどのエーテル系溶媒、またはエチルアセテート、ブチルアセテート、プロピレングリコールメチルエーテルアセテートなどのアセテート系溶媒、またはイソプロピルアルコール、ブチルアルコールなどのアルコール系溶媒、またはジメチルアセトアミド、ジメチルホルムアミドなどのアミド系溶媒、またはシリコン系溶媒、またはこれらの混合物が使用できる。
【００３４】
本発明で製造されたビニルオリゴシロキサンハイブリッドを含有するシロキサン樹脂は、メタル触媒下で珪素結合水素を少なくとも二つ以上含む有機水素珪素化合物とメタル触媒下で水素珪素化反応を通じて熱硬化されて、光学用応用に使用できる。前記有機水素珪素化合物は、化学式４の官能基を少なくとも二つ以上含む。
【００３５】
[化学式４]
【化６】
0005492000.tif 000007
【００３６】
具体的な化合物としては、前記化学式４の官能基を少なくとも二つ以上含むフェニルトリスジメチルシロキシシラン、テトラキスジメチルシロキシシラン、トリフルオロプロピルトリスジメチルシロキシシラン、ハイドライドターミネイテッドポリジメチルシロキサン、ハイドライドターミネイテッドポリフェニルメチルシロキサン、トリメチルシロキシターミネイテッドメチルヒドロシロキサン−ジメチルシロキサンコポリマー、ハイドライドターミネイテッドメチルヒドロシロキサン−ジメチルシロキサンコポリマー、トリメチルシロキシターミネイテッドポリメチルヒドロシロキサン、トリエチルシロキシターミネイテッドポリエチルヒドロシロキサン、ハイドライドターミネイテッドポリフェニル−ジメチルヒドロキシシロキサン、ハイドライドターミネイテッドメチルヒドロシロキサン−フェニルメチルシロキサンコポリマー及びメチルヒドロシロキサン−オクチルメチルシロキサンコポリマーアンドターポリマーから選択される１種以上のものが挙げられるが、これらに限定されるものではない。
【００３７】
また、前記少なくとも二つ以上の珪素結合水素を含有する有機水素珪素化合物として、下記化学式５の水素を含む有機アルコキシシランと前記化学式２の有機シランジオールの縮合反応を通じて製造された水素オリゴシロキサンハイブリッド、または前記水素オリゴシロキサンハイブリッドと前記化学式４の官能基を少なくとも二つ以上含む有機水素珪素化合物の混合物が使用できる。
【００３８】
[化学式５]
【化７】
0005492000.tif 000008
【００３９】
前記化学式５において、Ｒ８、Ｒ９及びＲ１０は、直鎖または分岐鎖(Ｃ１〜Ｃ７)アルキルである。
【００４０】
前記化学式５の具体的な化合物としては、トリメトキシシラン、トリエトキシシランまたはこれの混合物が挙げられるが、これらに限定されるものではない。前記有機水素珪素化合物の添加量は、シロキサン樹脂に含まれたビニル基の当量比に対して添加する。
【００４１】
本発明によるビニル基を含むシロキサン樹脂は、卓越な耐光性、耐熱性、透光度及び屈折率を示して、光学材料に適した硬度を有し、成形時、収縮率が少なくて、光素子、ディスプレイ、ＬＥＤなどの光学用応用に使用できる理想的な樹脂である。
【００４２】
前記熱硬化は、通常的に使用されるメタル触媒下で水素珪素化を通じてなされる。使用可能なメタル触媒としては、プラチナム(Ｏ)−１，３−ジビニル−１，１，３，３−テトラメチルジシロキサンコンプレックスソリューションインキシレンプラチナム(〜２％)、プラチナム−シクロビニルメチルシロキサンコンプレックス、トリス(ジブチルスルフィド)ロジウムトリクロライドなどが挙げられるが、これらに限定されるものではない。触媒の投入量は、特に制限されず、全体樹脂質量に対して白金量が１０〜２０ｐｐｍになるように添加すれば十分である。
【００４３】
本発明の前記光学用透明シロキサン樹脂組成物は、
(１)ビニルオリゴシロキサンハイブリッド９．００〜８９．９９重量％、
(２)二つ以上の珪素結合水素を含有する有機水素珪素化合物１０．００〜９０．００重量％、及び
(３)メタル触媒０．０１〜１．００重量％
の組成比を有する光学用透明シロキサン樹脂組成物であり、８０℃以上の温度で熱処理することにより熱硬化できる。また、熱硬化後に１８０℃以下、具体的には、１５０℃乃至１８０℃、好ましくは、１５０℃以下で熱処理する段階が含まれる。前記硬化温度が１８０℃を超過して高すぎる場合は、有機官能基間の結合鎖を破壊する恐れがあり、低すぎる場合は、付随的に添加された溶媒の除去がよくなされない可能性がある。
【００４４】
本発明による光学用透明シロキサン樹脂組成物は、必要に応じて、不活性充填剤、補強性及び非補強性充填剤、殺菌剤、香料、流動学的添加剤、腐食抑制剤、酸化抑制剤、光安定化剤、難燃剤、電気的特性に影響を及ぼす製剤、分散剤、溶媒、結合剤、顔料、染料、可塑化剤、有機重合体、熱安定化剤、酸化物または窒化物のナノ粒子、防炎剤、及び耐熱剤から選択される１種以上の追加添加剤をさらに含むことができる。追加添加剤は、シロキサン樹脂組成物１００重量部に対して０．０００１乃至３０重量部の比で含む。前記追加添加剤は、公知のものを使用するか、公知の方法により製造して使用することができて、例えば、石英粉、珪藻土、粘土、チョーク、リソポン、カーボンブラック、グラファイト、金属酸化物、金属炭酸塩、硫酸塩、カルボキシル酸の金属塩、金属粉塵、ガラス繊維、合成繊維、重合体粉末、染料、顔料などを含むことができる。
【発明の効果】
【００４５】
本発明により製造された(１)ビニルオリゴシロキサンハイブリッドと、(２)水素と珪素結合を少なくとも二つ以上含む有機水素珪素組成物と、(３)メタル触媒と、からなる光学用透明シロキサン樹脂は、水素珪素化反応を通じて熱硬化されて光学用に応用でき、これは、無機成分と有機成分が分子水準で均一に混合されているため、樹脂の安定性が非常に高く、機械的、熱的特性に非常に優れており、光透過率に優れていると言える。また、各種有機基または有機官能基を付与することができるため、屈折率のような多様な物性の調節が可能である。
【００４６】
また、本発明による光学用透明シロキサン樹脂は、耐熱性及び耐光性に優れているだけではなく、高い屈折率を有して、光透過率が高い長所がある。
【発明を実施するための最良の形態】
【００４７】
以下、本発明を下記の実施例によりさらに詳細に説明する。但し、下記実施例は、本発明を例示するためのもので、限定するものではない。
【実施例１】
【００４８】
ビニルトリメトキシシラン(VTMS; Vinyl tri-methoxysilane)とジフェニルシランジオール(DPSD; Di-phenylsilane-diol)を1:1(VTMS, 0.1M : DPSD, 0.1M = 14.824g : 21.631g)モル比として200mlフラスコに入れた後、触媒として水酸化バリウムをシランに対して0.1mol%(0.0379g)添加し、80℃で72時間攪拌した後、減圧蒸発器を利用して−0.1MPa、60℃で30分間反応後、樹脂内に残存するメタノールを除去し、ビニル基とフェニル基が修飾された有機オリゴシロキサン樹脂を収得した。製造された有機オリゴシロキサン樹脂(Resin A)に有機水素珪素化合物としてフェニルトリスジメチルシロキシシラン(PTDMSS; Phenyl tris-dimethylsiloxysilane)を1:1当量比(Resin A : PTDMSS = 5g : 1.83g)で添加して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.003415g)した。この樹脂を、ガラスで作られた1mm厚の型枠に入れた。この型枠を、150℃で2時間硬化を行った。
【実施例２】
【００４９】
ビニルトリメトキシシラン(VTMS)とジフェニルシランジオール(DPSD)を0.9:1.1(VTMS, 0.09M : DPSD, 0.11M = 13.342g : 23.794g)モル比として200mlフラスコに入れた後、触媒として水酸化バリウムをシランに対して0.1mol%(0.0379g)添加し、80℃で72時間攪拌した後、減圧蒸発器を利用して−0.1MPa、60℃で30分間反応後、樹脂内に残存するメタノールを除去し、ビニル基とフェニル基が修飾された有機オリゴシロキサン樹脂を収得した。製造された有機オリゴシロキサン樹脂(Resin B)に有機水素珪素化合物としてフェニルトリスジメチルシロキシシラン(PTDMSS)を1:1当量比(Resin B : PTDMSS = 5g : 1.65g)で添加して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.003325g)した。この樹脂を、ガラスで作られた1mm厚の型枠に入れた。この型枠を、150℃で2時間硬化を行った。
【実施例３】
【００５０】
ビニルトリメトキシシラン(VTMS)とチタニウムイソプロポキシド(TIP; Titanium iso-propoxide)、アセチルアセトン(ACAC; Acetylacetone)及びジフェニルシランジオール(DPSD)を1.2:0.8:0.8:3(VTMS, 0.06M : TIP, 0.04M : ACAC, 0.04M : DPSD, 0.15M = 8.89g : 11.37g : 4.00g : 32.45g)モル比として200mlフラスコに入れた後、触媒として水酸化バリウムをシランに対して0.1mol%(0.0549g)添加し、80℃で72時間攪拌した後、パラ-キシレンを総重量の10%(4.71g)だけ添加して、減圧蒸発器を利用し−0.1MPa、60℃で30分間反応後、樹脂内に残存するメタノールを除去し、ビニル基とフェニル基が修飾された有機オリゴシロキサン樹脂を収得した。製造された有機オリゴシロキサン樹脂(Resin C)に有機水素珪素化合物としてフェニルトリスジメチルシロキシシラン(PTDMSS)を1:1当量比(Resin C : PTDMSS = 5g : 0.702g)で添加して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.002851g)した。この樹脂を、ガラスで作られた1mm厚の型枠に入れた。この型枠を、150℃で2時間硬化を行った。
【実施例４】
【００５１】
ビニルトリメトキシシラン(VTMS)とジルコニウムイソプロポキシド(ZIP; Zirconium iso-propoxide)、メタクリル酸(MAA; meta-Acrylic acid)及びジフェニルシランジオール(DPSD)を1.2:0.8:0.8:3(VTMS, 0.06M : ZIP, 0.04M : MAA, 0.04M : DPSD, 0.15M = 8.89g : 13.10g : 3.44g : 32.45g)モル比として200mlフラスコに入れた後、触媒として水酸化バリウムをシランに対して0.1mol%(0.0549g)添加し、80℃で72時間攪拌した後、パラ-キシレンを総重量の10%(4.827g)だけ添加して、減圧蒸発器を利用し−0.1MPa、60℃で30分間反応後、樹脂内に残存するメタノールを除去し、ビニル基とフェニル基が修飾された有機オリゴシロキサン樹脂を収得した。製造された有機オリゴシロキサン樹脂(Resin D)に有機水素組成物としてフェニルトリスジメチルシロキシシラン(PTDMSS)を1:1当量比(Resin D : PTDMSS = 5g : 0.6849g)で添加して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.002842g)した。この樹脂を、ガラスで作られた1mm厚の型枠に入れた。この型枠を、150℃で2時間硬化を行った。
【実施例５】
【００５２】
トリエトキシシラン(TES; Tri-ethoxysilane)とジフェニルシランジオール(DPSD)を1:1(TES, 0.1M : DPSD, 0.1M = 16.427g : 21.631g)モル比として200mlフラスコに入れた後、触媒として水酸化バリウムをシランに対して0.1mol%(0.0379g)添加し、80℃で72時間攪拌した後、減圧蒸発器を利用して−0.1MPa、60℃で30分間反応後、樹脂内に残存するメタノールを除去し、水素基とフェニル基が修飾された有機オリゴシロキサン樹脂(Resin E)を収得した。有機水素珪素化合物で製造された前記樹脂を、実施例１で製造されたビニル基とフェニル基が修飾された有機オリゴシロキサン樹脂(Resin A)に1:1当量比で添加(Resin A : Resin E = 5g : 5.2667g)して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.005133g)した。この樹脂を、ガラスで作られた1mm厚の型枠に入れた。この型枠を、150℃で2時間硬化を行った。
【実施例６】
【００５３】
有機水素珪素化合物で製造された実施例５の水素基とフェニル基で修飾された有機オリゴシロキサン樹脂(Resin E)を、実施例２で製造されたビニル基とフェニル基が修飾された有機オリゴシロキサン樹脂(Resin B)に1:1当量比で添加(Resin B : Resin E = 5g : 4.7386g)して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.004869g)した。この樹脂を、ガラスで作られた1mm厚の型枠に入れた。この型枠を、150℃で2時間硬化を行った。
【実施例７】
【００５４】
有機水素珪素化合物で製造された実施例５の水素基とフェニル基で修飾された有機オリゴシロキサン樹脂(Resin E)を、実施例３で製造された、チタニウムを含んでビニル基とフェニル基が修飾された有機オリゴシロキサン樹脂(Resin C)に1:1当量比で添加(Resin C : Resin E = 5g : 2.0157g)して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.003508g)した。この樹脂を、ガラスで作られた1mm厚の型枠に入れた。この型枠を、150℃で2時間硬化を行った。
【実施例８】
【００５５】
有機水素珪素化合物で製造された実施例５の水素基とフェニル基で修飾された有機オリゴシロキサン樹脂(Resin E)を、実施例４で製造された、ジルコニウムを含んでビニル基とフェニル基が修飾された有機オリゴシロキサン樹脂(Resin D)に1:1当量比で添加(Resin D : Resin E = 5g : 1.9668g)して、メタル触媒としてプラチナム(0)-1,3-ジビニル-1,1,3,3-テトラメチルジシロキサンコンプレックスソリューションインキシレンプラチナム(〜2%)を、全体樹脂質量に対して白金量が10ppmになるように添加(0.003483g)した。この樹脂を、ガラスで作られた1mm厚の型枠に入れた。この型枠を、150℃で2時間硬化を行った。
【００５６】
[評価]
前記実施例１乃至実施例８で得られたサンプルの物性を下記のような方法で評価し、その結果を表１乃至表４に示した。
【００５７】
(ａ)縮合度
Bruker社の核磁気共鳴分光器(BrukerBiospin DMX600)を使用して測定し、測定されたデータから次の式を利用して縮合度を計算した。そして、実施例５で製造された水素基とフェニル基が修飾された有機オリゴシロキサン樹脂の縮合度は、上記と同一な方法により計算された。
【００５８】
【数１】
0005492000.tif 000009
【００５９】
D0, D1, D2, T0, T1, T2, T3は、以下の通りである。
【００６０】
【化８】
0005492000.tif 000010
【００６１】
ここで、Ｒ’は、有機官能基であり、Ｒは、フェニル基である。
【００６２】
(ｂ)透過率
Shimadzu CorporationのUV/VIS/NIRスペクトル分析器UV-3101PCを使用して450nm波長で測定した。
【００６３】
(ｃ)屈折率
633nm波長でPrism coupler(Pennington, Metricon 2010)を利用して測定した。
【００６４】
(ｄ)耐光性
試料を365nm波長のランプに600時間露出した後、透過率を測定した。
【００６５】
(e)耐熱性
試料を120℃オーブンに600時間入れておいた後、透過率を測定した。
【００６６】
(ｆ)硬度
Schmidt社のショア硬度測定器HPSDを使用して測定し、その結果値をShore D値として示した。
【００６７】
(ｇ)熱安定性
TA instrument社のTGA(thermogravimatric analysis; TGA Q50)を使用して測定し、常温から800℃まで窒素雰囲気下で加熱した時、サンプルの重量が5%減少される時点の温度を示す。
【００６８】
【表１】
0005492000.tif 000011
【００６９】
【表２】
0005492000.tif 000012
【００７０】
【表３】
0005492000.tif 000013
【００７１】
【表４】
0005492000.tif 000014
【００７２】
表１は、実施例によるサンプルの屈折率と硬度を示し、表２は、実施例で製造されたサンプルに６００時間紫外線を照射する前後の透過率を示しており、表３は、実施例で製造されたサンプルに１２０℃で６００時間熱処理する前後の透過率を示している。そして、表４は、実施例で製造されたサンプルを窒素雰囲気下で常温から８００℃まで５℃/ｍｉｎの昇温速度で加熱した時、サンプルの重量が５％減少される時点の温度を示す。
【００７３】
前記実施例３と実施例４、及び実施例７と実施例８は、それぞれ実施例１と実施例５のシロキサン樹脂に金属アルコキシドが付加された場合であって、実施例１及び５と比較してみると、縮合度及び屈折率が著しく向上されたことが分かる。
【００７４】
また、前記実施例の結果から、本発明による光学用透明シロキサン樹脂は、優れた耐光性及び耐熱性だけではなく、光学用応用に適した透光度、屈折率、及び硬度を有するため、光素子、ディスプレイ、ＬＥＤなどの多様な光学用応用に使用できる。